(57)【要約】【課題】金属焼結体の表面に成膜した場合であっても、金属焼結体の表面積を高レベルで保持することができる成膜方法の提供。【解決手段】基材上に、原子層堆積法により、ニッケル層および酸化アルミニウム層を成膜する方法であって、（１）前記基材上に、原子層堆積法により、酸化ニッケル層を形成し、（２）原子層堆積法によるアルミニウム成膜処理を行うことにより、前記酸化ニッケル層を還元してニッケル層とすると同時に、酸化アルミニウム層を形成することを特徴とする方法。【選択図】図１
2019073787.tif 000002
【特許請求の範囲】
【請求項１】
基材上に、原子層堆積法により、ニッケル層および酸化アルミニウム層を成膜する方法であって、
（１）前記基材上に、原子層堆積法により、酸化ニッケル層を形成し、
（２）原子層堆積法によるアルミニウム成膜処理を行うことにより、前記酸化ニッケル層を還元してニッケル層とすると同時に、酸化アルミニウム層を形成する
ことを特徴とする方法。
【請求項２】
基材上に、原子層堆積法により、ニッケル層、酸化アルミニウム層、ニッケル層および酸化アルミニウム層を成膜する方法であって、
（１）前記基材上に、原子層堆積法により、酸化ニッケル層を形成し、
（２）原子層堆積法によるアルミニウム成膜処理を行うことにより、前記酸化ニッケル層を還元してニッケル層とすると同時に、酸化アルミニウム層を形成し、
（３）上記工程（１）および（２）を繰り返して、前記酸化アルミニウム層上にニッケル層、および該ニッケル層上に酸化アルミニウム層を形成する
ことを特徴とする方法。
【請求項３】
基材上に、原子層堆積法により、ニッケル層、酸化アルミニウム層、窒化チタン層および酸化アルミニウム層を成膜する方法であって、
（１）前記基材上に、原子層堆積法により、酸化ニッケル層を形成し、
（２）原子層堆積法によるアルミニウム成膜処理を行うことにより、前記酸化ニッケル層を還元してニッケル層とすると同時に、該ニッケル層上に酸化アルミニウム層を形成し、
（３’）前記酸化アルミニウム層上に、原子層堆積法により、窒化チタン層を形成し、
（４’）前記窒化チタン層上に、原子層堆積法により、酸化アルミニウム層を形成する
ことを特徴とする方法。
【請求項４】
前記基材が、導電性多孔基材である、請求項１〜３のいずれか１項に記載の方法。
【請求項５】
前記基材が、金属焼結体である、請求項１〜４のいずれか１項に記載の方法。
【請求項６】
請求項１〜５のいずれか１項に記載の方法により得られる層を有する積層体。
【請求項７】
基材と、該基材上に位置するニッケル層と、該ニッケル層上に位置する酸化アルミニウム層とを有して成る積層体であって、
前記ニッケル層および酸化アルミニウム層の厚みが、それぞれ、２０ｎｍ以下である積層体。
【請求項８】
さらに、前記酸化アルミニウム層上に位置するニッケル層と、該ニッケル層上に位置する酸化アルミニウム層とを有して成る、請求項７に記載の積層体。
【請求項９】
前記基材が、導電性多孔基材である、請求項７または８に記載の積層体。
【請求項１０】
前記基材が、金属焼結体である、請求項７〜９のいずれか１項に記載の積層体。
【請求項１１】
請求項６〜１０のいずれか１項に記載の積層体を有して成るコンデンサ。
【発明の詳細な説明】
【技術分野】
【０００１】
本発明は、成膜方法、該成膜方法により得られる積層体、および該積層体を有して成るコンデンサに関する。
【背景技術】
【０００２】
近年、電子機器の高密度実装化に伴って、より高静電容量を有するコンデンサが求められている。このようなコンデンサとして、例えば、特許文献１には、焼結ナノ細孔電気キャパシタが開示されている。特許文献１のキャパシタは、金属焼結体の細孔に、原子層堆積法により誘電体層が形成され、さらにその上に電極が形成されている。
【先行技術文献】
【特許文献】
【０００３】
【特許文献１】特表２０１２−５１７７１７号公報
【発明の概要】
【発明が解決しようとする課題】
【０００４】
特許文献１では、高静電容量を得るために、大きな表面積を取得できる金属焼結体を基材として用いている。金属焼結体は、金属の粉末を焼成することにより得ることができる。ここで、金属焼結体は、焼結の程度が高いと、表面積が減少し、高静電容量を得るのに不利になる。一方、金属焼結体は、焼結の程度が低いと、粒子間の導通が悪くなり、等価直列抵抗（ＥＳＲ）が高くなる。従って、高表面積かつ低ＥＳＲの金属焼結体を得ることは困難である。
【０００５】
本発明の目的は、金属焼結体の表面に成膜した場合であっても、金属焼結体の表面積を高レベルで保持することができる成膜方法を提供することにある。
【課題を解決するための手段】
【０００６】
本発明者は、上記の問題を解決するために鋭意検討した結果、低焼結度の金属焼結体を用い、金属焼結体の表面を金属層で覆うことにより、金属粒子間の連結を補強し、ＥＳＲを低減することに思い至った。具体的には、本発明者らは、原子層堆積法により、基材の上に酸化ニッケルの層を形成し、次いで、アルミニウム層を形成する処理を行うことにより、上記酸化ニッケルが還元されてニッケル層となり、同時に前記ニッケル層上に酸化アルミニウム層が形成されることを見出し、本発明の方法に至った。かかる方法により得られる層は非常に薄くすることが可能であるので、該方法を利用することにより、高静電容量かつ低ＥＳＲの本発明のコンデンサを得るに至った。
【０００７】
本発明の第１の要旨によれば、
基材上に、原子層堆積法により、ニッケル層および酸化アルミニウム層を成膜する方法であって、
（１）前記基材上に、原子層堆積法により、酸化ニッケル層を形成し、
（２）原子層堆積法によるアルミニウム成膜処理を行うことにより、前記酸化ニッケル層を還元してニッケル層とすると同時に、酸化アルミニウム層を形成する
ことを特徴とする方法
が提供される。
【０００８】
本発明の第２の要旨によれば、
基材上に、原子層堆積法により、ニッケル層、酸化アルミニウム層、ニッケル層および酸化アルミニウム層を成膜する方法であって、
（１）前記基材上に、原子層堆積法により、酸化ニッケル層を形成し、
（２）原子層堆積法によるアルミニウム成膜処理を行うことにより、前記酸化ニッケル層を還元してニッケル層とすると同時に、酸化アルミニウム層を形成し、
（３）上記工程（１）および（２）を繰り返して、前記酸化アルミニウム層上にニッケル層、および該ニッケル層上に酸化アルミニウム層を形成する
ことを特徴とする方法
が提供される。
【０００９】
本発明の第３の要旨によれば、
基材上に、原子層堆積法により、ニッケル層、酸化アルミニウム層、窒化チタン層および酸化アルミニウム層を成膜する方法であって、
（１）前記基材上に、原子層堆積法により、酸化ニッケル層を形成し、
（２）原子層堆積法によるアルミニウム成膜処理を行うことにより、前記酸化ニッケル層を還元してニッケル層とすると同時に、該ニッケル層上に酸化アルミニウム層を形成し、
（３’）前記酸化アルミニウム層上に、原子層堆積法により、窒化チタン層を形成し、
（４’）前記窒化チタン層上に、原子層堆積法により、酸化アルミニウム層を形成する
ことを特徴とする方法
が提供される。
【００１０】
本発明の第４の要旨によれば、上記の方法により得られる層を有する積層体が提供される。
【００１１】
本発明の第５の要旨によれば、
基材と、該基材上に位置するニッケル層と、該ニッケル層上に位置する酸化アルミニウム層とを有して成る積層体であって、
前記ニッケル層および酸化アルミニウム層の厚みが、それぞれ、１００ｎｍ以下である積層体
が提供される。
【００１２】
本発明の第６の要旨によれば、上記の積層体を有して成るコンデンサが提供される。
【発明の効果】
【００１３】
本発明の方法によれば、基材上に厚みが非常に小さなニッケル層および酸化アルミニウム層を形成することができる。厚みが小さいので、焼結体の細孔表面に上記の層を形成した場合であっても、形成された層により焼結体の細孔が埋まることが抑制され、焼結体の表面積を保持することができる。そして、本発明の方法により層が形成された焼結体を用いることにより、高静電容量かつ低ＥＳＲのコンデンサを得ることができる。
【図面の簡単な説明】
【００１４】
【図１】図１は、本発明の一の態様におけるコンデンサ１を模式的に示す断面図である。
【図２】図２（ａ）〜（ｄ）は、図１のコンデンサ１の製造方法を説明するための図である。
【発明を実施するための形態】
【００１５】
以下、本発明の方法について説明する。
【００１６】
本発明の方法は、基材上にニッケル層（以下、「Ｎｉ層」とも称する）および酸化アルミニウム層（以下、「ＡｌＯｘ層」とも称する）を成膜する方法である。本発明の方法は、下記２つの工程を含む。
（１）前記基材上に、原子層堆積法により、酸化ニッケル層を形成する工程
（２）原子層堆積法によるアルミニウム成膜処理を行うことにより、前記酸化ニッケル層を還元してニッケル層とすると同時に、酸化アルミニウム層を形成する工程
【００１７】
以下、工程（１）について説明する。
【００１８】
まず、基材を準備する。
【００１９】
上記基材は、特に限定されないが、好ましくは導電性多孔基材である。
【００２０】
上記導電性多孔基材は、多孔構造を有し、表面が導電性であれば、その材料および構成は限定されない。例えば、導電性多孔基材としては、多孔質金属基材、または、多孔質シリカ材料、多孔質炭素材料もしくは多孔質セラミック焼結体の表面に導電性の層を形成した基材等が挙げられる。好ましい態様において、導電性多孔基材は、多孔質金属基材である。
【００２１】
上記多孔質金属基材は、特に限定するものではないが、エッチング箔、金属焼結体、脱合金化法により合成される多孔金属等が挙げられる。好ましい態様において、多孔質金属基材は、金属焼結体である。
【００２２】
上記多孔質金属基材を構成する金属としては、導電性であれば特に限定されないが、例えば、アルミニウム、タンタル、ニッケル、銅、チタン、ニオブおよび鉄の金属、ならびにステンレス、ジュラルミン等の合金等が挙げられる。
【００２３】
好ましい態様において、基材は、ニッケル焼結体である。
【００２４】
上記多孔質金属基材の多孔部の空隙率は、特に限定されないが、表面積を大きくして、コンデンサに用いた場合の静電容量をより大きくする観点から、好ましくは３０％以上、より好ましくは４０％以上、さらに好ましくは５０％以上、さらにより好ましくは６０％以上であり得る。また、上記多孔質金属基材の空隙率は、機械的強度を確保する観点から、好ましくは９０％以下、より好ましくは８０％以下、さらに好ましくは７０％以下であり得る。
【００２５】
本明細書において、「空隙率」とは、多孔部において空隙が占める割合を言う。当該空隙率は、下記のようにして測定することができる。尚、上記多孔部の空隙は、コンデンサを作製するプロセスにおいて、最終的に誘電体層および上部電極などで充填され得るが、上記「空隙率」は、このように充填された物質は考慮せず、充填された箇所も空隙とみなして算出する。
【００２６】
まず、多孔部を、集束イオンビーム（ＦＩＢ：Focused Ion Beam）加工で薄片に加工する。この薄片試料の所定の領域（例えば、５μｍ×５μｍ）を、透過型電子顕微鏡（ＴＥＭ：Transmission Electron Microscope）を用いて撮影する。得られた画像を画像解析することにより、多孔部の金属が存在する面積を求める。そして、下記等式から空隙率を計算することができる。
空隙率（％）＝（（測定面積−基材の金属が存在する面積）／測定面積）×１００
【００２７】
上記多孔質金属基材の多孔部は、特に限定されないが、好ましくは３０倍以上１０，０００倍以下、より好ましくは１００倍以上５，０００倍以下、さらに好ましくは５００倍以上１，０００倍以下の拡面率を有する。ここに、拡面率とは、単位投影面積あたりの表面積を意味する。単位投影面積あたりの表面積は、ＢＥＴ比表面積測定装置を用いて、液体窒素温度における窒素の吸着量から求めることができる。
【００２８】
次に、上記基材上に、原子層堆積法により、酸化ニッケル層を形成する。
【００２９】
原子層堆積法による酸化ニッケル層の形成は、従来行われている方法により行うことができる。
【００３０】
一の態様において、上記原子層堆積法による酸化ニッケル層の形成において、Ｎｉ原料としてビス（アルキルシクロペンタジエニル）ニッケル、反応ガスとして水素が用いられる。上記アルキル基としては、炭素数が１〜６個のアルキル基、好ましくは炭素数が１〜４個のアルキル基、より好ましくはｉｓｏ−プロピル基であり得る。
【００３１】
一の態様において、上記原子層堆積法による酸化ニッケル層の形成において、酸化剤として、Ｏ２、Ｏ３、Ｈ２Ｏ等が用いられる。
【００３２】
上記酸化ニッケル層の厚みは、好ましくは１００ｎｍ以下、より好ましくは８０ｎｍ以下、さらに好ましくは５０ｎｍ以下、さらにより好ましくは３０ｎｍ以下、特に好ましくは２０ｎｍ以下であり得る。また、上記酸化ニッケル層の厚みは、好ましくは１ｎｍ以上、より好ましくは３ｎｍ以上、さらに好ましくは１０ｎｍ以上であり得る。好ましい態様において、酸化ニッケル層の厚みは、１ｎｍ以上１００ｎｍ以下、好ましくは３ｎｍ以上８０ｎｍ以下、より好ましくは１０ｎｍ以上５０ｎｍ以下、例えば３０ｎｍ以下または２０ｎｍ以下であり得る。
【００３３】
以下、工程（２）について説明する。
【００３４】
原子層堆積法によるアルミニウム成膜処理を行うことにより、前記酸化ニッケル層を還元してニッケル層とすると同時に、酸化アルミニウム層を形成する。上記で得られた酸化ニッケル層上にアルミニウム層を成膜すると、酸化ニッケルの酸素をアルミニウムが奪い、酸化ニッケルがニッケルに還元され、アルミニウムが酸化アルミニウムに酸化する。かかる処理により、基材上にニッケル層および酸化アルミニウム層が形成される（以下、このような層構造を「Ｎｉ／ＡｌＯｘ層」とも称する）。尚、ｘは任意の値であり、典型的には１．５である。即ち、典型的には酸化アルミニウムはＡｌ２Ｏ３である。
【００３５】
原子層堆積法によるアルミニウム成膜処理は、従来行われている方法により行うことができる。
【００３６】
一の態様において、上記原子層堆積法によるアルミニウム成膜処理において、原料としてジエチルアルミニウムハイドライド、ジイソブチルアルミニウムハイドライド、またはジメチルアルミニウムハイドライド、反応ガスとして水素が用いられる。
【００３７】
上記ニッケル層の厚みは、好ましくは１００ｎｍ以下、より好ましくは８０ｎｍ以下、さらに好ましくは５０ｎｍ以下、さらにより好ましくは３０ｎｍ以下、特に好ましくは２０ｎｍ以下であり得る。ニッケル層の厚みを１００ｎｍ以下とすることにより、細部への層形成が容易になる。ニッケル層の厚みをより小さくすることにより、より細部、例えばより小さな細孔への層形成が容易になる。また、上記ニッケル層の厚みは、好ましくは１ｎｍ以上、より好ましくは３ｎｍ以上、さらに好ましくは１０ｎｍ以上であり得る。ニッケル層の厚みを１ｎｍ以上とすることにより、ＥＳＲを小さくすることができ、また十分な強度を得ることが可能になる。ニッケル層の厚みをより大きくすることにより、ＥＳＲをより小さくすることができ、強度をより高くすることができる。好ましい態様において、ニッケル層の厚みは、１ｎｍ以上１００ｎｍ以下、好ましくは３ｎｍ以上８０ｎｍ以下、より好ましくは１０ｎｍ以上５０ｎｍ以下、例えば３０ｎｍ以下または２０ｎｍ以下であり得る。
【００３８】
上記酸化アルミニウム層の厚みは、好ましくは１００ｎｍ以下、より好ましくは８０ｎｍ以下、さらに好ましくは５０ｎｍ以下、さらにより好ましくは３０ｎｍ以下、特に好ましくは２０ｎｍ以下であり得る。酸化アルミニウムの厚みを１００ｎｍ以下とすることにより、細部への層形成が容易になる。また、コンデンサの誘電体層として利用した場合に、より大きな静電容量を得ることが可能になる。酸化アルミニウム層の厚みをより小さくすることにより、より細部、例えばより小さな細孔への層形成が容易になり、より大きな静電容量を得ることができる。また、上記酸化アルミニウム層の厚みは、好ましくは１ｎｍ以上、より好ましくは３ｎｍ以上、さらに好ましくは１０ｎｍ以上であり得る。酸化アルミニウム層の厚みを１ｎｍ以上とすることにより、十分な強度を得ることが可能になる。また、コンデンサの誘電体層として利用した場合に、絶縁性が向上し、コンデンサの信頼性および耐電圧性が向上する。酸化アルミニウム層の厚みをより大きくすることにより、強度をより高くし、より絶縁性を向上することができる。好ましい態様において、酸化アルミニウム層の厚みは、１ｎｍ以上１００ｎｍ以下、好ましくは３ｎｍ以上８０ｎｍ以下、より好ましくは１０ｎｍ以上５０ｎｍ以下、例えば３０ｎｍ以下または２０ｎｍ以下であり得る。
【００３９】
本発明の方法によれば、得られるＮｉ層およびＡｌＯｘ層の厚みを小さくすることができる。従って、細孔に層を形成した場合であっても、細孔を潰すことなく層形成することができる。
【００４０】
以上、本発明の成膜方法について説明したが、本発明は上記の工程に加え、さらなる成膜工程を含む方法をも提供する。
【００４１】
一の態様において、本発明は、
基材上に、原子層堆積法により、ニッケル層、酸化アルミニウム層、ニッケル層および酸化アルミニウム層を成膜する方法であって、
（１）前記基材上に、原子層堆積法により、酸化ニッケル層を形成し、
（２）原子層堆積法によるアルミニウム成膜処理を行うことにより、前記酸化ニッケル層を還元してニッケル層とすると同時に、酸化アルミニウム層を形成し、
（３）上記工程（１）および（２）を繰り返して、前記酸化アルミニウム層上にニッケル層、および該ニッケル層上に酸化アルミニウム層を形成する
ことを特徴とする方法
であり得る。
【００４２】
本態様の方法は、上記の工程（１）および（２）を繰り返すことにより、基材上にＮｉ／ＡｌＯｘ／Ｎｉ／ＡｌＯｘ層を形成することができる。かかる方法により得られる積層体は、コンデンサにおいて好適に使用することができる。即ち、基材と基材上のＮｉ層が電極として機能し、その上のＡｌＯｘ層が誘電体層として機能し、その上のＮｉ層が電極として機能する。さらに、かかるＮｉ層上にＡｌＯｘが存在することから、Ｎｉ層の酸化を抑制することができる。
【００４３】
一の態様において、本発明は、
基材上に、原子層堆積法により、ニッケル層、酸化アルミニウム層、窒化チタン層および酸化アルミニウム層を成膜する方法であって、
（１）前記基材上に、原子層堆積法により、酸化ニッケル層を形成し、
（２）原子層堆積法によるアルミニウム成膜処理を行うことにより、前記酸化ニッケル層を還元してニッケル層とすると同時に、該ニッケル層上に酸化アルミニウム層を形成し、
（３’）前記酸化アルミニウム層上に、原子層堆積法により、窒化チタン層を形成し、
（４’）前記窒化チタン層上に、原子層堆積法により、酸化アルミニウム層を形成する
ことを特徴とする方法
であり得る。
【００４４】
本態様の方法は、上記の工程（１）および（２）の後に、（３’）窒化チタン層の成膜、（４’）酸化アルミニウム層の成膜を行うことにより、基材上にＮｉ／ＡｌＯｘ／ＴｉＮ／ＡｌＯｘ層を形成することができる。典型的には、上記の工程（１）、（２）、（３’）および（４’）を繰り返すことにより、成膜される。かかる方法により得られる積層体は、コンデンサにおいて好適に使用することができる。即ち、基材と基材上のＮｉ層が電極として機能し、その上のＡｌＯｘ層が誘電体層として機能し、その上のＴｉＮ層が電極として機能する。さらに、かかるＴｉＮ層上にＡｌＯｘ層が存在することから、ＴｉＮ層の劣化を抑制することができる。
【００４５】
工程（３’）における原子層堆積法による窒化チタン層の形成は、従来行われている方法により行うことができる。
【００４６】
一の態様において、上記原子層堆積法による窒化チタン層の形成において、原料として四塩化チタン、反応ガスとしてアンモニアが用いられる。
【００４７】
工程（４’）における原子層堆積法による酸化アルミニウム層の形成は、従来行われている方法により行うことができる。
【００４８】
一の態様において、上記原子層堆積法による酸化アルミニウム層の形成において、原料としてトリメチルアルミニウム、反応ガスとしてオゾンが用いられる。
【００４９】
本発明は、上記の本発明の方法により得られる層を有する積層体をも提供する。
【００５０】
一の態様において、本発明は、基材と、該基材上に位置するニッケル層と、該ニッケル層上に位置する酸化アルミニウム層とを有して成る積層体であって、
上記ニッケル層および酸化アルミニウム層の厚みが、それぞれ、１００ｎｍ以下である積層体
を提供する。
【００５１】
上記の積層体は、コンデンサにおける使用に関して有利である。具体的には、基材上に存在するＮｉ層が基材のＥＳＲを低減し、また、基材の強度を補強することができる。また、誘電体層として機能するＡｌＯｘ層の厚みが小さいので大きな静電容量を得ることができる。
【００５２】
一の態様において、本発明は、基材と、該基材上に位置するニッケル層と、該ニッケル層上に位置する酸化アルミニウム層と、該酸化アルミニウム層上に位置するニッケル層と、該ニッケル層上に位置する酸化アルミニウム層とを有して成る積層体（即ち、基材上にＮｉ／ＡｌＯｘ／Ｎｉ／ＡｌＯｘ層を有する積層体）であって、
上記ニッケル層および酸化アルミニウム層の厚みが、それぞれ、１００ｎｍ以下である積層体
を提供する。
【００５３】
一の態様において、本発明は、基材と、該基材上に位置するニッケル層と、該ニッケル層上に位置する酸化アルミニウム層と、該酸化アルミニウム層上に位置する窒化チタン層と、該窒化チタン層上に位置する酸化アルミニウム層とを有して成る積層体（即ち、基材上にＮｉ／ＡｌＯｘ／ＴｉＮ／ＡｌＯｘ層を有する積層体）であって、
少なくとも基材上のニッケル層およびその上の酸化アルミニウム層の厚みが、それぞれ、１００ｎｍ以下である積層体
を提供する。
【００５４】
好ましい態様において、上記基材は導電性多孔基材である。より好ましくは、上記基材は金属焼結体、特にニッケル焼結体である。
【００５５】
上記基材が導電性多孔基材である場合、積層体の多孔部の空隙率は、特に限定されないが、表面積を大きくして、コンデンサに用いた場合の静電容量をより大きくする観点から、好ましくは３０％以上、より好ましくは４０％以上、さらに好ましくは５０％以上、さらにより好ましくは６０％以上であり得る。また、上記積層体の空隙率は、機械的強度を確保する観点から、好ましくは９０％以下、より好ましくは８０％以下、さらに好ましくは７０％以下であり得る。
【００５６】
上記基材が導電性多孔基材である場合、上記積層体の多孔部は、特に限定されないが、好ましくは３０倍以上１０，０００倍以下、より好ましくは１００倍以上５，０００倍以下、さらに好ましくは５００倍以上１，０００倍以下の拡面率を有する。
【００５７】
上記ニッケル層および酸化アルミニウム層の厚みは、それぞれ、１００ｎｍ以下であるが、より好ましくは８０ｎｍ以下、さらに好ましくは５０ｎｍ以下、さらにより好ましくは３０ｎｍ以下、特に好ましくは２０ｎｍ以下であり得る。また、上記ニッケル層および酸化アルミニウム層の厚みは、それぞれ、好ましくは１ｎｍ以上、より好ましくは３ｎｍ以上、さらに好ましくは１０ｎｍ以上であり得る。好ましい態様において、ニッケル層および酸化アルミニウム層の厚みは、それぞれ、１ｎｍ以上１００ｎｍ以下、好ましくは３ｎｍ以上８０ｎｍ以下、より好ましくは１０ｎｍ以上５０ｎｍ以下、例えば３０ｎｍ以下または２０ｎｍ以下であり得る。
【００５８】
上記したように、本発明の積層体は、コンデンサに好適に用いられる。従って、本発明は、本発明の積層体を有して成るコンデンサをも提供する。
【００５９】
以下、本発明のコンデンサについて、図面を参照しながら説明する。
【００６０】
図１に本発明の一の態様におけるコンデンサ１の断面図を模式的に示す。図１示されるように、コンデンサ１は、基板２と、その上に配置された焼結体３と、焼結体３の表面に形成された多層膜４、下部電極５、上部電極６、および端子７，８を有して成る。多層膜４は、焼結体３側から順に、Ｎｉ層、ＡｌＯｘ層、ＴｉＮ層およびＡｌＯｘ層の繰り返しから成る。端子７、下部電極５、焼結体３、および多層膜４のＮｉ層は、この順に電気的に接続されており、端子８、上部電極６、および多層膜４のＴｉＮ層は、この順に電気的に接続されている。端子７と端子８間に通電すると、多層膜４のＮｉ層およびＴｉＮ層の間に位置するＡｌＯｘ層に電荷を蓄積することができる。
【００６１】
上記コンデンサ１は、例えば下記のようにして製造することができる。
【００６２】
まず、基板２を準備する。基板２は特に限定されないが、本態様では、Ｓｉ層９の表面に熱酸化によるＳｉＯ２層１０を有する基板２を用いる。
【００６３】
次に、上記基板２上に、下部電極５となるＮｉ層を形成する（図２（ａ））。かかるＮｉ層の形成方法は、特に限定されず、物理蒸着（ＰＶＤ）、化学蒸着（ＣＶＤ）、スパッタ、めっき、導電性ペーストの焼き付け等を用いることができる。好ましくは、ＣＶＤまたはスパッタが用いられる。
【００６４】
次に、上記基板２および下部電極５の上に、焼結体３を形成する（図２（ｂ））。かかる焼結体３の形成方法は、特に限定されないが、例えば金属の粉末を含むペーストを塗布し、その後焼成して得ることができる。本態様においては、焼結体３は、ニッケル焼結体である。
【００６５】
次に、基板２、下部電極５および焼結体３の表面に、多層膜４を形成する（図２（ｃ））。本態様の多層膜４は、Ｎｉ／ＡｌＯｘ／ＴｉＮ／ＡｌＯｘ層の繰り返しである。かかる多層膜は、上記した本発明の方法（工程（１）、（２）、（３’）および（４’））により形成することができる。
【００６６】
次に、多層膜４の一部を除去し、ＳｉＯ２層１０および多層膜の断面を露出させる。ウェットエッチングで断面上のＮｉを除去する。断面のＡｌＯｘ層の一部を除去し、ＴｉＮ層を露出させる。この露出したＴｉＮ層と電気的に接続するように、焼結体３上に上部電極６となるＮｉ層を形成する（図２（ｄ））。かかるＮｉ層の形成方法は、特に限定されず、物理蒸着（ＰＶＤ）、化学蒸着（ＣＶＤ）、スパッタ等を用いることができる。好ましくは、物理蒸着、例えば真空蒸着、ＣＶＤまたはスパッタが用いられる。
【００６７】
最後に、下部電極５上の多層膜４の一部を除去して、下部電極５および多層膜の断面を露出させる。ウェットエッチングで断面のＴｉＮを除去する。続いて断面のＡｌＯｘ層を一部除去し、Ｎｉ層を露出させる。そこに端子７を形成し、上部電極６上に端子８を形成することにより、図１に示すコンデンサを得ることができる。
【００６８】
本発明の方法により得られる積層体は、本態様においては焼結体とその表面の多層膜からなる積層体は、焼結体の焼結の程度を低くした場合であっても、その表面に存在するＮｉ層によりＥＳＲが比較的小さくなる。さらに、多層膜により焼結体の強度が補強されるので、高い耐久性を有する。また、多層膜４は厚みを小さく形成することができるので、多層膜形成後にも焼結体の表面積を大きく保持することができる。また、誘電体層となるＡｌＯｘ層を薄く形成することができるので、高い静電容量を有し得る。
【００６９】
尚、本発明のコンデンサおよびコンデンサの製造方法は、本発明の積層体を含む限り、上記の態様に限定されない。
【００７０】
例えば、一の態様において、多層膜４は、Ｎｉ／ＡｌＯｘ／Ｎｉ／ＡｌＯｘ層であってもよい。別の態様において、焼結体３の代わりに、エッチング箔、例えばアルミニウムエッチング箔を用いてもよい。
【産業上の利用可能性】
【００７１】
本発明の成膜方法は、特にコンデンサの製造において有用に利用することができる。
【符号の説明】
【００７２】
１…コンデンサ、２…基板、３…焼結体、４…多層膜、５…下部電極
６…上部電極、７…端子、８…端子、９…Ｓｉ層、１０…ＳｉＯ２層
【図１】
2019073787.tif 000003
【図２】
2019073787.tif 000004